(57)【要約】      （修正有）【課題】硬化性磁気インくの提供【解決手段】（ａ）少なくとも１つの硬化性モノマー、オリゴマーまたはプレポリマーを含むインクキャリアと、（ｂ）少なくとも１つの光重合開始剤と、（ｃ）カーボンコーティングされた磁気ナノ粒子とを含む硬化性磁気インク。該インクはインクジェット印刷及びその他の印刷法で用いられる。【選択図】なし【特許請求の範囲】
【請求項１】
硬化性磁気インクであって、
（ａ）少なくとも１つの硬化性モノマー、オリゴマーまたはプレポリマーを含むインクキャリアと、
（ｂ）少なくとも１つの開始剤と、
（ｃ）カーボンコーティングされた磁気ナノ粒子と、を含み、
前記インクに放射線をあてると硬化性を示す、硬化性磁気インク。
【請求項２】
前記インクに紫外線をあてると硬化性を示す、請求項１に記載のインク。
【請求項３】
前記カーボンコーティングされた磁気ナノ粒子が、（ｉ）鉄、（ｉｉ）コバルト、（ｉｉｉ）ニッケル、（ｉｖ）マンガン、（ｖ）鉄、コバルト、ニッケル、マンガンのアロイ、またはこれらの混合物、（ｖｉ）ＣｏＰｔ、（ｖｉｉ）ｆｃｃ相のＦｅＰｔ、（ｖｉｉｉ）ｆｃｔ相のＦｅＰｔ、（ｉｘ）ＦｅＣｏ、ＭｎＡｌ、（ｘ）ＭｎＢｉ、（ｘｉ）Ｃｏで覆われたｆｃｔ相のＦｅＰｔ、または（ｘｉｉ）ｉ〜ｘｉの１つ以上の混合物を含むコアを有する、請求項１に記載のインク。
【請求項４】
前記磁気ナノ粒子の上の前記カーボンコーティングが、アモルファスカーボン、ガラス状カーボン、グラファイト、カーボンナノフォーム、ダイアモンド、およびこれらの混合物を含む、請求項１に記載のインク。
【請求項５】
前記磁気ナノ粒子の上の前記カーボンコーティングは、厚みが０．２ｎｍ〜１００ｎｍである、請求項１に記載のインク。
【請求項６】
前記カーボンコーティングされた磁気ナノ粒子は、平均粒径が３ｎｍ〜３００ｎｍである、請求項１に記載のインク。
【請求項７】
前記カーボンコーティングされた磁気ナノ粒子が、インク中に０．５〜３０重量％の量で存在する、請求項１に記載のインク。
【請求項８】
前記カーボンコーティングされた磁気ナノ粒子が、２００〜５０，０００エルステッドの保磁力を示す、請求項１に記載のインク。
【請求項９】
前記カーボンコーティングされた磁気ナノ粒子が、２０〜１５０ｅｍｕ／ｇの磁気飽和モーメントを示す、請求項１に記載のインク。
【請求項１０】
（１）インクジェット印刷装置に、
（ａ）少なくとも１つの硬化性モノマー、オリゴマーまたはプレポリマーを含むインクキャリアと、
（ｂ）少なくとも１つの開始剤と、
（ｃ）カーボンコーティングされた磁気ナノ粒子と、
を含み、放射線をあてると硬化性を示す、硬化性磁気インクを組み込むことと、
（２）前記インクを溶融させることと、
（３）前記溶融したインクの液滴を画像の模様になるように基材の上に吐出させることと、
（４）前記画像の模様に、硬化性放射線をあてることと、を含む、プロセス。
【発明の詳細な説明】
【技術分野】
【０００１】
本明細書には、硬化性インクおよび硬化性インクの使用方法が開示されている。詳細には、本明細書には、磁気ナノ粒子を含む硬化性インクが開示されている。
【背景技術】
【０００２】
磁気インクは、一般的に知られている。例えば、強磁性インクは、磁石によって磁化され、磁石が除去されても、飽和磁化の一部分は維持される。これらのインクは、自動化されたチェック処理のような磁気インク文字認識（「ＭＩＣＲ」）用途に用いられることが知られている。それに加えて、超常磁性インクも磁場存在下で磁化されるが、磁場がなくなると磁化は失われる。これらのインクは、セキュリティ印刷用途で用いられることが知られており、この場合、例えば、米国特許第５，６６７，９２４号に開示されているインクを用いて作られるセキュアプリントの磁気金属特性が本物であることを証明するために、金属検出デバイスを用いる。
【発明を実施するための形態】
【０００３】
本明細書に開示されているインクは、硬化性である。「硬化性」は、インクキャリアが、重合可能であるか、または鎖伸長可能な少なくとも１つの化合物（すなわち、遊離ラジカル重合または鎖伸長、カチオン性重合または鎖伸長を含む重合によって硬化させることが可能であり、および／または、重合が、放射線感受性の光開始剤を用いることによって、光によって開始されるような材料）を含むことを意味する。放射線硬化性とは、本明細書で使用される場合、放射線源（光源および熱源を含み、開始剤存在下または開始剤が存在しない状態を含む）をあてると硬化するすべての形態を包含することを意図している。放射線硬化の例としては、場合により、光開始剤および／または光感作剤存在下での紫外（ＵＶ）光（例えば、２００ｎｍ〜４００ｎｍの波長を有する光）、可視光など、場合により、光開始剤存在下での電子線照射、場合により、高温熱開始剤存在下での熱による硬化（好ましくは、転相インクを用いる場合、吐出温度では主に不活性である）、およびこれらの適切な組み合わせが挙げられる。
【０００４】
適切な硬化性モノマー、オリゴマー、プレポリマーの例としては、プロポキシル化ネオペンチルジアクリレート、アクリル酸イソボルニル、メタクリル酸イソボルニル、アクリル酸ラウリル、メタクリル酸ラウリル、アクリル酸イソデシル、メタクリル酸イソデシル、カプロラクトンアクリレート、２−フェノキシエチルアクリレート、アクリル酸イソオクチル、メタクリル酸イソオクチル、アクリル酸ブチルなど、およびこれらの混合物が挙げられる。適切な多官能アクリレートおよびメタクリレートのモノマー、オリゴマー、ポリマーの例としては、ペンタエリスリトールテトラアクリレート、ペンタエリスリトールテトラメタクリレート、プロポキシル化ネオペンチルグリコールジアクリレート、１，２−エチレングリコールジアクリレート、１，２−エチレングリコールジメタクリレート、１，６−ヘキサンジオールジアクリレート、１，６−ヘキサンジオールジメタクリレート、アルコキシル化ヘキサンジオールジアクリレート、トリシクロデカンジメタノールジアクリレート、１，１２−ドデカノールジアクリレート、１，１２−ドデカノールジメタクリレート、トリス（２−ヒドロキシエチル）イソシアヌレートトリアクリレート、ヘキサンジオールジアクリレート、トリプロピレングリコールジアクリレート、ジプロピレングリコールジアクリレート、アミン修飾されたポリエーテルアクリレート、トリメチロールプロパントリアクリレート、グリセロールプロポキシレートトリアクリレート、ジペンタエリスリトールペンタアクリレート、ジペンタエリスリトールヘキサアクリレート、エトキシル化ペンタエリスリトールテトラアクリレートなど、およびこれらの混合物が挙げられる。
【０００５】
反応性のモノマー、オリゴマーまたはプレポリマーは、インク中に任意の望ましい量または任意の有効な量で存在し、一実施形態では、インクキャリアの少なくとも２０重量％、別の実施形態では、インクキャリアの少なくとも３０重量％、さらに別の実施形態では、インクキャリアの少なくとも４０重量％、一実施形態では、インクキャリアの９０重量％を超えず、別の実施形態では、インクキャリアの８５重量％を超えず、さらに別の実施形態では、インクキャリアの８０重量％を超えない量で存在するが、この量は、これらの範囲から外れていてもよい。
【０００６】
また、インクキャリアは、場合により、ゲル化材料を含有していてもよい。
【０００７】
適切なゲル化材料の例としては、米国特許第７，７１４，０４０号に開示されているような硬化性アミドゲル化剤、例えば、以下の式を有するもの
【化１】
2012193355.tif 000002
が挙げられ、式中、
Ｒ１およびＲ１’は、それぞれ互いに独立して、アルキル、アリールアルキルまたはアルキルアリールであり、Ｒ２およびＲ２’は、それぞれ互いに独立して、アルキレン、アリーレン、アリールアルキレンまたはアルキルアリーレンであり、Ｒ３は、アルキレン、アリーレン、アリールアルキレンまたはアルキルアリーレンであり、ｎは、繰り返しアミド単位の数をあらわす整数であり、一実施形態では、少なくとも１であり、一実施形態では、２０以下であり、別の実施形態では、１５以下であり、さらに別の実施形態では、１０以下であるが、ｎの値は、これらの範囲から外れていてもよい。
【０００８】
また、ゲル化剤として適しているのは、米国特許第７，２７６，６１４号および第７，２７９，５８７号に記載されているジアミド化合物である。米国特許第７，２７９，５８７号に記載されているように、アミドゲル化剤は、以下の式を有する化合物であってもよく、
【化２】
2012193355.tif 000003
式中、
Ｒ１は、
直鎖および分岐、飽和および不飽和、環状および非環状、置換および非置換のアルキレン基を含み、アルキレン基にはヘテロ原子が、アルキレン基に存在していてもよく、存在していなくてもよい、アルキレン（一実施形態では、炭素原子を少なくとも１個含み、一実施形態では、１２個以下、４個以下の炭素原子を含み、さらに別の実施形態では、２個以下の炭素原子を含むが、炭素原子の数は、これらの範囲から外れていてもよい）と、
置換および非置換のアリーレン基を含み、アリーレン基には、ヘテロ原子が存在していてもよく、存在していなくてもよい、アリーレン（一実施形態では、少なくとも５個、別の実施形態では、少なくとも６個の炭素原子を含み、一実施形態では、１４個以下の炭素原子、別の実施形態では、１０個以下、さらに別の実施形態では、６個以下の炭素原子を含むが、炭素原子の数は、これらの範囲から外れていてもよい）と、
置換および非置換のアリールアルキレン基を含み、アリールアルキレン基のアルキル部分が、直鎖または分岐、飽和または不飽和、環状または非環状であってもよく、ヘテロ原子が、アリールアルキレン基のアリール部分またはアルキル部分のいずれかに存在していてもよく、存在していなくてもよい、アリールアルキレン（一実施形態では、少なくとも６個、別の実施形態では、少なくとも７個の炭素原子を含み、一実施形態では、３２個以下、別の実施形態では、２２個以下、さらに別の実施形態では、７個以下の炭素原子を含むが、炭素原子の数は、これらの範囲から外れていてもよい）と、または、
置換および非置換のアルキルアリーレン基を含み、アルキルアリーレン基のアルキル部分は、直鎖または分岐、飽和または不飽和、環状または非環状であってもよく、ヘテロ原子が、アルキルアリーレン基のアリール部分またはアルキル部分のいずれかに存在していてもよく、存在していなくてもよい、アルキルアリーレン（一実施形態では、少なくとも６個、別の実施形態では、少なくとも７個の炭素原子を含み、一実施形態では、３２個以下、別の実施形態では、２２個以下、さらに別の実施形態では、７個以下の炭素原子を含むが、炭素原子の数は、これらの範囲から外れていてもよい）
であり、２個以上の置換基が結合して環を形成していてもよく、
Ｒ２およびＲ２’は、それぞれ互いに独立して、
直鎖および分岐、飽和および不飽和、環状および非環状、置換および非置換のアルキレン基を含み、アルキレン基には、ヘテロ原子が、存在していてもよく、存在していなくてもよい、アルキレン（一実施形態では、少なくとも１個の炭素原子を含み、一実施形態では、５４個以下、別の実施形態では、３６個以下の炭素原子を含むが、炭素原子の数は、これらの範囲から外れていてもよい）と、
置換および非置換のアリーレン基を含み、アリーレン基には、ヘテロ原子が、存在していてもよく、存在していなくてもよい、アリーレン（一実施形態では、少なくとも５個、別の実施形態では、少なくとも６個の炭素原子を含み、一実施形態では、１４個以下、別の実施形態では、１０個以下、さらに別の実施形態では、７個以下の炭素原子を含むが、炭素原子の数は、これらの範囲から外れていてもよい）と、
置換および非置換のアリールアルキレン基を含み、アリールアルキレン基のアルキル部分は、直鎖または分岐、飽和または不飽和、環状または非環状であってもよく、ヘテロ原子は、アリールアルキレン基のアリール部分またはアルキル部分のいずれかに存在していてもよく、存在していなくてもよい、アリールアルキレン（一実施形態では、少なくとも６個、別の実施形態では、少なくとも７個の炭素原子を含み、一実施形態では、３２個以下、別の実施形態では、２２個以下、さらに別の実施形態では、８個以下の炭素原子を含むが、炭素原子の数は、これらの範囲から外れていてもよい）と、または
置換および非置換のアルキルアリーレン基を含み、アルキルアリーレン基のアルキル部分は、直鎖または分岐、飽和または不飽和、環状または非環状であってもよく、ヘテロ原子は、アルキルアリーレン基のアリール部分またはアルキル部分のいずれかに存在していてもよく、存在していなくてもよい、アルキルアリーレン（一実施形態では、少なくとも６個の炭素原子を含み、別の実施形態では、少なくとも７個の炭素原子を含み、一実施形態では、３２個以下、別の実施形態では、２２個以下、さらに別の実施形態では、７個以下の炭素原子を含むが、炭素原子の数は、これらの範囲から外れていてもよい）、であり、２個以上の置換基が結合して環を形成していてもよく、
Ｒ３およびＲ３’は、それぞれ互いに独立して、
（ａ）光開始基、例えば、以下の式の１−（４−（２−ヒドロキシエトキシ）フェニル）−２−ヒドロキシ−２−メチルプロパン−１−オンから誘導される基、
【化３】
2012193355.tif 000004
以下の式の１−ヒドロキシシクロヘキシルフェニルケトンから誘導される基、
【化４】
2012193355.tif 000005
以下の式の２−ヒドロキシ−２−メチル−１−フェニルプロパン−１−オンから誘導される基、
【化５】
2012193355.tif 000006
以下の式のＮ，Ｎ−ジメチルエタノールアミンまたはＮ，Ｎ−ジメチルエチレンジアミンから誘導される基、
【化６】
2012193355.tif 000007
など、または、
（ｂ）
一実施形態では、少なくとも２個、別の実施形態では、少なくとも３個、さらに別の実施形態では、少なくとも４個の炭素原子を含み、一実施形態では、１００個以下、別の実施形態では、６０個以下、さらに別の実施形態では、３０個以下の炭素原子を含むが、炭素原子の数は、これらの範囲から外れていてもよい、アルキル（直鎖および分岐、飽和および不飽和、環状および非環状、置換および非置換のアルキル基を含み、アルキル基には、ヘテロ原子が、存在していてもよく、存在していなくてもよい）と、
一実施形態では、少なくとも５個、別の実施形態では、少なくとも６個の炭素原子を含み、一実施形態では、１００個以下、別の実施形態では、６０個以下、さらに別の実施形態では、３０個以下の炭素原子を含むが、炭素原子の数は、これらの範囲から外れていてもよい、アリール（置換および非置換のアリール基を含み、アリール基には、ヘテロ原子が、存在していてもよく、存在していなくてもよい）と、例えば、フェニルなど、
一実施形態では、少なくとも６個、別の実施形態では、少なくとも７個の炭素原子を含み、一実施形態では、１００個以下、別の実施形態では、６０個以下、さらに別の実施形態では、３０個以下の炭素原子を含むが、炭素原子の数は、これらの範囲から外れていてもよい、アリールアルキル（置換および非置換のアリールアルキル基を含み、アリールアルキル基のアルキル部分は、直鎖または分岐、飽和または不飽和、環状または非環状であってもよく、ヘテロ原子は、アリールアルキル基のアリール部分またはアルキル部分のいずれかに存在していてもよく、存在していなくてもよい）と、例えば、ベンジルなど、または
一実施形態では、少なくとも６個、別の実施形態では、少なくとも７個の炭素原子を含み、一実施形態では、１００個以下、別の実施形態では、６０個以下、さらに別の実施形態では、３０個以下の炭素原子を含むが、炭素原子の数は、これらの範囲から外れていてもよい、アルキルアリール（置換および非置換のアルキルアリール基を含み、アルキルアリール基のアルキル部分は、直鎖または分岐、飽和または不飽和、環状または非環状であってもよく、ヘテロ原子は、アルキルアリール基のアリール部分またはアルキル部分のいずれかに存在していてもよく、存在していなくてもよい）と、例えば、トリルなどの基であり、２個以上の置換基が結合して環を形成していてもよく、
但し、Ｒ３およびＲ３’のうち、少なくとも１個は光開始基であり、
ＸおよびＸ’は、それぞれ互いに独立して、酸素原子であるか、または式ＮＲ４の基であり、ここで、Ｒ４は、
水素、
直鎖および分岐、飽和および不飽和、環状および非環状、置換および非置換のアルキル基を含み、アルキル基には、ヘテロ原子が、存在していてもよく、存在していなくてもよい、アルキル（一実施形態では、少なくとも１個の炭素原子を含み、一実施形態では、１００個以下、別の実施形態では、６０個以下、さらに別の実施形態では、３０炭素原子以下の炭素原子を含むが、炭素原子の数は、これらの範囲から外れていてもよい）と、
置換および非置換のアリール基を含み、ヘテロ原子が、アリール基に存在していてもよく、存在していなくてもよい、アリール（一実施形態では、少なくとも５個、別の実施形態では、少なくとも６個の炭素原子を含み、一実施形態では、１００個以下、別の実施形態では、６０個以下、さらに別の実施形態では、３０個以下の炭素原子を含むが、炭素原子の数は、これらの範囲から外れていてもよい）と、
置換および非置換のアリールアルキル基を含み、アリールアルキル基のアルキル部分は、直鎖または分岐、飽和または不飽和、環状または非環状であってもよく、ヘテロ原子は、アリールアルキル基のアリール部分またはアルキル部分のいずれかに存在していてもよく、存在していなくてもよい、アリールアルキル（一実施形態では、少なくとも６個、別の実施形態では、少なくとも７個の炭素原子を含み、一実施形態では、１００個以下、別の実施形態では、６０個以下、さらに別の実施形態では、３０個以下の炭素原子を含むが、炭素原子の数は、これらの範囲から外れていてもよい）と、または
置換および非置換のアルキルアリール基を含み、アルキルアリール基のアルキル部分は、直鎖または分岐、飽和または不飽和、環状または非環状であってもよく、ヘテロ原子は、アルキルアリール基のアリール部分またはアルキル部分のいずれかに存在していてもよく、存在していなくてもよい、アルキルアリール（一実施形態では、少なくとも６個、別の実施形態では、少なくとも７個の炭素原子を含み、一実施形態では、１００個以下、別の実施形態では、６０個以下、さらに別の実施形態では、３０個以下の炭素原子を含むが、炭素原子の数は、これらの範囲から外れていてもよい）、であり、２個以上の置換基が結合して環を形成していてもよい。
【０００９】
これらの化合物の特定の例としては、
【化７】
2012193355.tif 000008
〔式中、ｍは整数であり、ｍが２である実施形態を含む〕
【化８】
2012193355.tif 000009
〔式中、ｎは整数であり、ｎが２である実施形態と、ｎが５である実施形態を含む〕
【化９】
2012193355.tif 000010
〔式中、ｐは整数であり、ｐが２である実施形態と、ｐが３である実施形態を含む〕
【化１０】
2012193355.tif 000011
〔式中、ｑは整数であり、ｑが２である実施形態と、ｑが３である実施形態を含む〕
【化１１】
2012193355.tif 000012
〔式中、ｒは整数であり、ｒが２である実施形態と、ｒが３である実施形態を含む〕
など、およびこれらの混合物が挙げられ、それぞれの場合に、−Ｃ３４Ｈ５６＋ａ−は、不飽和部および環状基を含んでいてもよい、分岐したアルキレン基をあらわし、ここで、ａは、０、１、２、３、４、５、６、７、８、９、１０、１１または１２の整数であり、以下の式の異性体を含む。
【化１２】
2012193355.tif 000013
【００１０】
また、ゲル化剤として適切なのは、以下の式を有する、末端が芳香族エステルのジアミド化合物であり、
【化１３】
2012193355.tif 000014
式中、Ｒ１およびＲ１’は、同じであってもよく、異なっていてもよく、Ｒ１およびＲ１’は、それぞれ互いに独立して、
【化１４】
2012193355.tif 000015
【化１５】
2012193355.tif 000016
のような基であってもよく、
Ｒ２およびＲ２’は、不飽和部および環状基を含んでいてもよい分岐アルキレン基である式−Ｃ３４Ｈ５６＋ａ−を有する異性体のような基を含み、ａは、０、１、２、３、４、５、６、７、８、９、１０、１１または１２の整数であり、Ｒ３は、例えば、２０１０年４月２２日に出願された米国出願第１２／７６５，１４８号に開示されているような、−ＣＨ２−のような基、例えば、以下の式を有するもの
【化１６】
2012193355.tif 000017
【化１７】
2012193355.tif 000018
【化１８】
2012193355.tif 000019
【化１９】
2012193355.tif 000020
【化２０】
2012193355.tif 000021
【化２１】
2012193355.tif 000022
【化２２】
2012193355.tif 000023
など、およびこれらの混合物を含む。
【００１１】
また、ゲル化剤として適切なのは、例えば、米国特許第７，１５３，３４９号に開示されているようなｔｒａｎｓ−１，２−シクロヘキサンビス（尿素−ウレタン）化合物であり、例えば、以下の式を有するもの
【化２３】
2012193355.tif 000024
またはこれらの混合物であり、式中、Ｒ１およびＲ’１は、それぞれ互いに独立して、アルキレン、アリーレン、アリールアルキレンまたはアルキルアリーレンであり、Ｒ２およびＲ’２は、それぞれ互いに独立して、アルキル、アリール、アリールアルキルまたはアルキルアリールであり、Ｒ３およびＲ’３は、それぞれ互いに独立して、水素またはアルキルであり、Ｒ４およびＲ’４は、それぞれ互いに独立して、水素、フッ素、アルキルまたはフェニルであり、ｎは、０、１、２、３または４の整数であり、各Ｒ５は、他と独立して、アルキル、アリール、アリールアルキル、アルキルアリール、または、アルキル、アリール、アリールアルキルまたはアルキルアリール以外の置換基であり、ここで、アルキル基、アリール基、アリールアルキル基またはアルキルアリール以外の置換基は、ハロゲン（フッ素、塩素、臭素およびヨウ素を含む）、イミン基、アンモニウム基、シアノ基、ピリジニウム基、エーテル基、アルデヒド基、ケトン基、エステル基、カルボニル基、チオカルボニル基、スルフィド基、スルホキシド基、ホスフィン基、ニトリル基、メルカプト基、ニトロ基、ニトロソ基、スルホン基、アシル基、ウレタン基、尿素基、これらの混合物などであってもよく、２個以上の置換基が結合して環を形成していてもよい。
【００１２】
ゲル化剤が存在する場合、ゲル化剤は、インク中に任意の望ましい量または任意の有効な量で存在し、一実施形態では、インクキャリアの少なくとも５重量％、別の実施形態では、インクキャリアの少なくとも７．５重量％、さらに別の実施形態では、インクキャリアの少なくとも１０重量％、一実施形態では、インクキャリアの５０重量％以下、別の実施形態では、インクキャリアの４０重量％以下、さらに別の実施形態では、インクキャリアの３０重量％以下の量で存在していてもよいが、この量は、これらの範囲から外れていてもよい。
【００１３】
場合により、１つ以上のワックスをインクに加えてもよい。ある種の実施形態では、ワックスによって画像密度を上げることができ、画像の汚れを防ぐことができる。適切なワックスの例としては、ポリオレフィンワックス、例えば、低分子量ポリエチレンおよびポリプロピレンおよびこれらのコポリマー、Ｆｉｓｃｈｅｒ−Ｔｒｏｐｓｃｈワックス、フルオロカーボン系ワックス（例えば、テフロンなど）、およびこれらの混合物が挙げられる。ワックスは、任意の望ましい量または任意の有効な量で存在していてもよく、一実施形態では、インクの少なくとも０．１重量％、別の実施形態では、インクの少なくとも１重量％、一実施形態では、インクの１０重量％以下、別の実施形態では、インクの６重量％以下の量で存在していてもよいが、この量は、これらの範囲から外れていてもよい。
【００１４】
ある特定の実施形態では、ワックスは、硬化性ワックスであってもよい。硬化性ワックスは、変換可能な官能基（例えば、カルボン酸またはヒドロキシル）を含有するワックスと、硬化性基または重合可能な基を含む試薬とを反応させることによって合成することができる。ヒドロキシル基を含有するワックスの適切な例としては、末端がヒドロキシルのポリエチレンワックスおよびＧｕｅｒｂｅｔアルコール（２，２−ジアルキル−１−エタノールとして特徴づけられる）が挙げられる。変換可能なカルボン酸基を含む適切なワックスとしては、末端がカルボン酸のポリエチレンおよびＧｕｅｒｂｅｔ酸（２，２−ジアルキルエタノール酸として特徴づけられる）が挙げられる。存在する硬化性基としては、アクリレート、メタクリレート、アルケン、アルキン、ビニル、アリルエーテルを挙げることができる。適切な硬化性ワックスの例は、式ＣＨ３（ＣＨ２）ｎ−ＣＨ２ＯＨ（式中、ｎは、繰り返しＣＨ２基の数をあらわす整数である）の化合物と、アクリル酸またはメタクリル酸との反応生成物である。
【００１５】
硬化性ワックスは、インク中に任意の望ましい量または任意の有効な量で存在してもよく、一実施形態では、インクキャリアの重量の少なくとも１％、別の実施形態では、少なくとも２％、さらに別の実施形態では、少なくとも３％、一実施形態では、４０％以下、別の実施形態では、３０％以下、さらに別の実施形態では、２０％以下の量で存在していてもよいが、その量は、これらの範囲から外れていてもよい。
【００１６】
インクキャリアは、インク中に任意の望ましい量または任意の有効な量で存在し、一実施形態では、インクの少なくとも０．１重量％、別の実施形態では、インクの少なくとも５０重量％、さらに別の実施形態では、インクの少なくとも７０重量％、さらに別の実施形態では、インクの少なくとも９０重量％、一実施形態では、インクの９７重量％以下、別の実施形態では、インクの９５重量％以下、さらに別の実施形態では、インクの８５重量％以下の量で存在するが、この量は、これらの範囲から外れていてもよい。
【００１７】
インク組成物は、開始剤をさらに含む。遊離ラジカル開始剤の例としては、ベンジルケトン、ヒドロキシルケトンモノマー、ヒドロキシルケトンポリマー、α−アミノケトン、アシルホスフィンオキシド、メタロセン、ベンゾフェノン、ベンゾフェノン誘導体などが挙げられる。
【００１８】
インクは、カーボンコーティングされた磁気ナノ粒子をさらに含む。コーティングされた磁気ナノ粒子は、表面がカーボンコーティング材料でコーティングされたコア磁気ナノ粒子を含む。コーティングされた磁気ナノ粒子は、異なる形状、例えば、卵形、立方体、球、六角形などを有するように製造することができるが、他の形状も適している。細長いナノ粒子（例えば、針状または棒状のナノ粒子）も同様に適している。平板状、針状、柱状、八面体、十二面体、管状、立方体、六角形、卵形、球、樹枝状、角柱、アモルファス形状も適している。アモルファス形状は、現在のインクの観点で、認識可能な形状を有する、うまく定義できない形状であると定義される。例えば、アモルファス形状は、端または角度が明確ではない。また、形状の混合物を用いてもよい。
【００１９】
適切な磁気ナノ粒子の例としては、特に、磁気金属ナノ粒子、および例えば、コバルトおよび鉄を含む（立方体）強磁性ナノ粒子が挙げられる。他のものとしては、マンガン、ニッケル、上述のあらゆるものから作られるアロイが挙げられる。さらに、磁気ナノ粒子は、二元金属または三元金属、またはこれらの混合物であってもよい。適切な二元金属磁気ナノ粒子の例としては、限定されないが、ＣｏＰｔ、ｆｃｃ（面心立方）相のＦｅＰｔ、ｆｃｔ（面心正方）相のＦｅＰｔ、ＦｅＣｏ、ＭｎＡｌ、ＭｎＢｉ、これらの混合物などが挙げられる。三元金属ナノ粒子の例としては、限定されないが、上の磁気ナノ粒子３種類の混合物、または三元金属ナノ粒子を形成するコア／シェル構造（例えば、Ｃｏで覆われたｆｃｔ相のＦｅＰｔ）が挙げられる。
【００２０】
ナノ粒子の磁気コアは、大きな粒子のボールミルアトリッション（ナノサイズの顔料の製造で用いられる一般的な方法）、次いでアニーリングを含む、当該技術分野で既知の任意の方法によって調製することができる。アニーリング工程は、ボールミルによってアモルファスナノ粒子が得られ、次いで、これを単結晶形態へと結晶化させるため、一般的に用いられる。また、ナノ粒子は、ＲＦプラズマによって直接的に製造することができる。金属Ｆｅナノ粒子は、例えば、Ｗａｔａｒｉら、「Ｅｆｆｅｃｔ  ｏｆ  Ｃｒｙｓｔａｌｌｉｎｅ  Ｐｒｏｐｅｒｔｉｅｓ  ｏｎ  Ｃｏｅｒｃｉｖｅ  Ｆｏｒｃｅ  ｉｎ  Ｉｒｏｎ  Ａｃｉｃｕｌａｒ  Ｆｉｎｅ  Ｐａｒｔｉｃｌｅｓ」、Ｊ．Ｍａｔｅｒｉａｌｓ  Ｓｃｉ．、２３、１２６０〜１２６４（１９８８）、Ｓｈａｈら、「Ｅｆｆｅｃｔｉｖｅ  Ｍａｇｎｅｔｉｃ  Ａｎｉｓｏｔｒｏｐｙ  ａｎｄ  Ｃｏｅｒｃｉｖｉｔｙ  ｉｎ  Ｆｅ  Ｎａｎｏｐａｒｔｉｃｌｅｓ  Ｐｒｅｐａｒｅｄ  ｂｙ  Ｉｎｅｒｔ  Ｇａｓ  Ｃｏｎｄｅｎｓａｔｉｏｎ」、Ｉｎｔ．Ｊ．ｏｆ  Ｍｏｄｅｒｎ  Ｐｈｙｓ．Ｂ．、Ｖｏｌ．２０（１）、３７〜４７（２００６）、Ｂｏｎｄｅｒら、「Ｃｏｎｔｒｏｌｌｉｎｇ  Ｓｙｎｔｈｅｓｉｓ  ｏｆ  Ｆｅ  Ｎａｎｏｐａｒｔｉｃｌｅｓ  ｗｉｔｈ  Ｐｏｌｙｅｔｈｙｌｅｎｅ  Ｇｌｙｃｏｌ」、Ｊ．Ｍａｇｎ．Ｍａｇｎ．Ｍａｔｅｒ．、３１１（２）、６５８〜６６４（２００７）によって教示される方法にしたがって調製することができる。ｆｃｔ相のＦｅＰｔナノ粒子は、例えば、Ｅｌｋｉｎｓら、「Ｍｏｎｏｄｉｓｐｅｒｓｅ  Ｆａｃｅ−Ｃｅｎｔｒｅｄ  Ｔｅｔｒａｇｏｎａｌ  ＦｅＰｔ  Ｎａｎｏｐａｒｔｉｃｌｅｓ  ｗｉｔｈ  Ｇｉａｎｔ  Ｃｏｅｒｃｉｖｉｔｙ」、Ｊ．Ｐｈｙｓ．Ｄ：Ａｐｐｌ．Ｐｈｙｓ．、ｐｐ．２３０６〜０９（２００５）、Ｌｉら、「Ｈａｒｄ  Ｍａｇｎｅｔｉｃ  ＦｅＰｔ  Ｎａｎｏｐａｒｔｉｃｌｅｓ  ｂｙ  Ｓａｌｔ−Ｍａｔｒｉｘ  Ａｎｎｅａｌｉｎｇ」、Ｊ．Ａｐｐｌ．Ｐｈｙ．、９９、０８Ｅ９１１（２００６）、またはＴｚｉｔｉｏｓら、「Ｓｙｎｔｈｅｓｉｓ  ａｎｄ  Ｃｈａｒａｃｔｅｒｉｚａｔｉｏｎ  ｏｆ  Ｌ１０  ＦｅＰｔ  Ｎａｎｏｐａｒｔｉｃｌｅ  Ｆｒｏｍ  Ｐｔ  （Ａｕ，Ａｇ）／γ−Ｆｅ２Ｏ３  Ｃｏｒｅ−Ｓｈｅｌｌ  Ｎａｎｏｐａｒｔｉｃｌｅ」、Ａｄｖ．Ｍａｔｅｒ．、１７、ｐｐ．２１８８〜９２（２００５）によって教示される方法にしたがって、ｆｃｃ相のＦｅＰｔナノ粒子から合成することができる。また、ナノ粒子は、溶媒（水を含む）中、多くの系内での方法によって製造することもできる。
【００２１】
カーボンコーティングされた磁気ナノ粒子は、任意の望ましいプロセスまたは任意の適切なプロセスによって調製することができる。例えば、磁気コアは、レーザーエバポレーションプロセスによってコーティングすることができる。あるアプローチでは、グラファイト層でコーティングされたナノ粒子（例えば、直径が３〜１０ｎｍのニッケル）は、例えば、Ｑ．Ｏｕ、Ｔ．Ｔａｎａｋａ、Ｍ．Ｍｅｓｋｏ、Ａ．Ｏｇｉｎｏ、Ｍ．Ｎａｇａｔｓｕ、Ｄｉａｍｏｎｄ  ａｎｄ  Ｒｅｌａｔｅｄ  Ｍａｔｅｒｉａｌｓ、Ｖｏｌ．１７、Ｉｓｓｕｅｓ  ４〜５、６６４〜８ページ、２００８に開示されているように、レーザーアブレーション技術によって製造することができる。異なるアプローチでは、カーボンコーティングされたナノ粒子（例えば、鉄）は、例えば、Ｙｕ  Ｌｉａｎｇ  Ａｎら、Ａｄｖａｎｃｅｄ  Ｍａｔｅｒｉａｌｓ  Ｒｅｓｅａｒｃｈ、９２、７、２０１０に開示されているように、鉄を触媒として用い、水素を流しつつ、ポリビニルアルコールを炭化させることによって調製することができる。または、カーボンコーティングされたナノ粒子（例えば、鉄）は、アニーリング手順を用いて調製することができる。この手順は、あらかじめ作成された鉄ナノ粒子を安定化させるために用いられる、安定化している有機材料３−（Ｎ，Ｎ−ジメチルラウリルアンモニオ）プロパンスルホネートの炭化を誘発する。このプロセスは、炭化プロセスを確実に行うために、水素を流しつつ行われる。カーボンシェルは、例えば、Ｚ．Ｇｕｏ、Ｌ．Ｌ．Ｈｅｎｒｙ、Ｅ．Ｊ．Ｐｏｄｌａｈａ、ＥＣＳ  Ｔｒａｎｓａｃｔｉｏｎｓ、１（１２）６３〜６９、２００６）に開示されているように、酸性溶液中で鉄コアが酸化しないように有効に保護する。
【００２２】
上述のように、本明細書の金属ナノ粒子は、強磁性であってもよく、超常磁性であってもよい。超常磁性ナノ粒子は、磁石によって磁化した後に、残留磁化はゼロである。強磁性ナノ粒子は、磁石によって磁化した後に、残留磁化がゼロより大きい。すなわち、強磁性ナノ粒子は、磁石によって誘発された磁化の一部分を維持している。ナノ粒子の超常磁性または強磁性は、一般的に、粒径、形状、材料の選択、温度をはじめとしたいくつかの因子の関数である。所与の材料の場合、所与の温度で、保磁力（すなわち、強磁性挙動）は、多磁区構造から単磁区構造への遷移に対応する臨界粒径で最大になる。この臨界粒径は、臨界磁区粒径（Ｄｃ、球状）と呼ばれる。単磁区範囲において、熱的緩和のために粒径が小さくなると、保磁力および残留磁化が急激に低下する。粒径をもっと小さくすると、熱の影響が優位になり、熱の影響が、すでに飽和磁化になったナノ粒子を消磁するのに十分強いため、誘発された磁化は完全に失われる。超常磁性ナノ粒子は、残留磁化および保磁力がゼロである。Ｄｃ以上の粒径を有する粒子は、強磁性である。例えば、室温で、鉄のＤｃは１５ｎｍであり、ｆｃｃコバルトの場合、７ｎｍであり、ニッケルの場合、５５ｎｍである。さらに、室温で、粒径が３、８、１３ｎｍの鉄ナノ粒子は超常磁性であり、一方、粒径が１８〜４０ｎｍの鉄ナノ粒子は、強磁性である。アロイの場合、Ｄｃ値は、材料によって変わってもよい。さらなる詳細については、Ｂｕｒｋｅら、Ｃｈｅｍｉｓｔｒｙ  ｏｆ  Ｍａｔｅｒｉａｌｓ、４７５２〜４７６１ページ、２００２を参照。さらなる詳細については、米国特許公開第２００９／０３２１６７６号、Ｂ．Ｄ．ＣｕｌｌｉｔｙおよびＣ．Ｄ．Ｇｒａｈａｍ、Ｉｎｔｒｏｄｕｃｔｉｏｎ  ｔｏ  Ｍａｇｎｅｔｉｃ  Ｍａｔｅｒｉａｌｓ、ＩＥＥＥ  Ｐｒｅｓｓ（Ｗｉｌｅｙ）、第２版、２００９、Ｃｈａｐｔｅｒ  １１、Ｆｉｎｅ  Ｐａｒｔｉｃｌｅｓ  ａｎｄ  Ｔｈｉｎ  Ｆｉｌｍｓ、３５９〜３６４ページ、Ｌｕら、Ａｎｇｅｗ．Ｃｈｅｍ．Ｉｎｔ．Ｅｄ．２００７、４６、１２２２−４４４、Ｍａｇｎｅｔｉｃ  Ｎａｎｏｐａｒｔｉｃｌｅｓ：Ｓｙｎｔｈｅｓｉｓ，Ｐｒｏｔｅｃｔｉｏｎ，Ｆｕｎｃｔｉｏｎａｌｉｚａｔｉｏｎ  ａｎｄ  Ａｐｐｌｉｃａｔｉｏｎを参照。
【００２３】
磁気ナノ粒子の上にあるカーボンコーティングは、原子状炭素を含む。適切なカーボンコーティング材料としては、アモルファスカーボン、ガラス状カーボン、グラファイト、カーボンナノフォーム、ダイアモンドなど、およびこれらの混合物が挙げられる。
【００２４】
磁気ナノ粒子の上にあるカーボンコーティングは、任意の望ましい厚みまたは任意の有効な厚みで存在していてもよく、一実施形態では、少なくとも０．２ｎｍ、別の実施形態では、少なくとも０．５ｎｍ、別の実施形態では、少なくとも１ｎｍ、一実施形態では、１００ｎｍ以下、別の実施形態では、５０ｎｍ以下、さらに別の実施形態では、２０ｎｍ以下の厚みで存在していてもよいが、コーティングの厚みは、これらの範囲から外れていてもよい。
【００２５】
カーボンコーティングされた磁気ナノ粒子は、任意の望ましい平均粒径または任意の有効な平均粒径を有していてもよく、一実施形態では、少なくとも３ｎｍ、別の実施形態では、少なくとも１０ｎｍ、別の実施形態では、少なくとも２０ｎｍ、一実施形態では、５００ｎｍ以下、別の実施形態では、３００ｎｍ以下、さらに別の実施形態では、２５０ｎｍ以下の平均粒径を有していてもよいが、平均粒径は、これらの範囲から外れていてもよい。ここで、「平均」粒径は、ｄ５０として表わされるか、または、粒径分布の５０％のときのメジアン粒径であると定義され、ここで、分布中の粒子の５０％は、ｄ５０粒径の値よりも大きく、この分布中の粒子の他の５０％は、ｄ５０の値よりも小さい。平均粒径は、粒径を推測する光分散技術（例えば、動的光散乱）を用いる方法によって測定することができる。粒径は、透過型電子顕微鏡（ＴＥＭ）によって作成された粒子の画像から誘導される粒子の長さ、または動的光散乱から誘導される粒子の長さを指す。
【００２６】
磁気ナノ粒子の保磁力は、例えば、一実施形態では、少なくとも２００エルステッド、別の実施形態では、少なくとも１，０００エルステッド、さらに別の実施形態では、少なくとも１０，０００エルステッド、一実施形態では、５０，０００エルステッド以下、別の実施形態では、４０，０００エルステッド以下、さらに別の実施形態では、２０，０００エルステッド以下であってもよいが、この量は、これらの範囲から外れていてもよい。
【００２７】
磁気ナノ粒子は、残留磁化が、一実施形態では、少なくとも２０ｅｍｕ／ｇ、別の実施形態では、少なくとも３０ｅｍｕ／ｇ、さらに別の実施形態では、少なくとも５０ｅｍｕ／ｇ、一実施形態では、１００ｅｍｕ／ｇ以下、別の実施形態では、８０ｅｍｕ／ｇ以下、さらに別の実施形態では、７０ｅｍｕ／ｇ以下であってもよいが、この量は、これらの範囲から外れていてもよい。
【００２８】
磁気ナノ粒子の磁気飽和モーメントは、例えば、一実施形態では、少なくとも２０ｅｍｕ／ｇ、別の実施形態では、少なくとも３０ｅｍｕ／ｇ、さらに別の実施形態では、少なくとも５０ｅｍｕ／ｇ、一実施形態では、１５０ｅｍｕ／ｇ以下、別の実施形態では、１００ｅｍｕ／ｇ以下、さらに別の実施形態では、８０ｅｍｕ／ｇ以下であってもよいが、この量は、これらの範囲から外れていてもよい。
【００２９】
カーボンコーティングされた磁気ナノ粒子は市販されている（例えば、Ｎａｎｏｓｈｅｌ  Ｃｏｒｐｏｒａｔｉｏｎ（Ｗｉｌｍｉｎｇｔｏｎ、ＤＥ）から）。
【００３０】
カーボンコーティングされた磁気ナノ粒子は、インク中に任意の望ましい量または任意の有効な量で存在し、一実施形態では、インクの少なくとも０．５重量％、別の実施形態では、インクの少なくとも５重量％、さらに別の実施形態では、インクの少なくとも６重量％、一実施形態では、インクの３０重量％以下、別の実施形態では、インクの１０重量％以下、さらに別の実施形態では、インクの８重量％以下の量で存在するが、この量は、これらの範囲から外れていてもよい。
【００３１】
ＭＩＣＲインク用途では、インクは、強磁性ナノ粒子を含む。強磁性材料は、ＭＩＣＲで読み取り可能な信号を作成し、同じ経過時間保持する能力を有するような磁化源にさらすと、十分な残留磁化を示す。一般的に、許容可能な電荷レベルは、産業標準によって設定されるように、５０〜２００Ｓｉｇｎａｌ  Ｌｅｖｅｌ  Ｕｎｉｔであり、１００は、公称どおりの値であり、ＡＮＳＩによって現像される標準から定義される。信号が少ないほど、ＭＩＣＲ読み取りデバイスで検出されない場合があり、信号が大きいほど、正確に読み取られない場合がある。
【００３２】
場合により、インクは、カーボンコーティングされた磁気ナノ粒子に加え、着色剤を含有していてもよい。着色剤をインクキャリアに溶解または分散させることができる限り、染料、顔料、これらの混合物などを含め、任意の望ましい着色剤または有効な着色剤を使用してもよい。
【００３３】
インクの硬化は、インク画像に、任意の望ましい波長または任意の有効な波長で、一実施形態では、少なくとも２００ｎｍ、一実施形態では、４８０ｎｍ以下の波長で化学線をあてることによって行うことができるが、波長は、これらの範囲から外れていてもよい。硬化とは、インク中の硬化性化合物に化学線をあてると、架橋、鎖伸長などの分子量増加が起こることを意味する。
【００３４】
このインクは、直接印刷であるインクジェットプロセスおよび間接的な（オフセット）印刷インクジェット用途の装置で使用することができる。また、本明細書に開示されるような硬化性インクをインクジェット印刷プロセス以外の印刷プロセスに用いてもよい。
【実施例】
【００３５】
（実施例Ｉ）
Ｎａｎｏｓｈｅｌ  Ｃｏｒｐｏｒａｔｉｏｎから得た、平均粒径が２５ｎｍの受領したままのカーボンコーティングされた鉄ナノ粒子の袋を、安全性の予防措置として、酸素および湿度がそれぞれ５ｐｐｍおよび５ｐｐｍになるように最初にアルゴンを入れておいたグローブボックス内で開けた。過剰な熱が観察されないことは、グローブボックス内で顕著な酸化が起こらなかったことを示している。その後、これらの粒子を少量グローブボックスから取り出し、空気にさらしたが、炎は出なかった。次いで、これらの粒子を磁気インク調製のために空気中で多量に取り扱った。
【００３６】
比較の目的で、ＭＴＩ  Ｃｏｒｐ．から得たコーティングされていない鉄ナノ粒子（平均粒径５０ｎｍ）を、同じ条件下、グローブボックス内で開封した。これらの条件下でさえ、この粒子はすぐに非常に熱くなった。この粒子は、アルゴンガス中の酸素および水（それぞれ約５ｐｐｍ）を捕捉することによってすばやく酸化し、本質的に磁気残留性のほとんどが失われた。空気中で開封すると、これらの自然発火性材料はすぐに発火するだろう。
【００３７】
（実施例ＩＩ）
アトライタにジルコニアショット（１，８００ｇ）を加え、これにプロポキシル化ネオペンチルジアクリレート硬化性モノマー（ＳＲ９００３、５７．６ｇ、Ｓａｒｔｏｍｅｒ  Ｃｏ．Ｉｎｃ．から得た）、アクリルブロックコポリマー（ＥＦＫＡ  ４３４０、２７．４ｇ、ＢＡＳＦから得た、メトキシプロパノール溶液であるが、使用前に溶媒を除去した）を加えた。得られた混合物を２００ｒｐｍで撹拌し、その後、１５ｇのカーボンコーティングされた鉄ナノ粒子（Ｎａｎｏｓｈｅｌ  Ｃｏｒｐｏｒａｔｉｏｎから得た、平均粒径２５ｎｍ）を１分間かけて加えた。次いで、この混合物を２０時間撹拌し、次いで、ふるい分けし、ステンレス鋼ショットを除去し、カーボンコーティングされた鉄粒子の１５％分散物４０ｇを得た。
【００３８】
次いで、８．７３ｇの１５重量％磁気鉄ナノ粒子、０．５ｇのジペンタエリスリトールペンタアクリレート硬化性モノマー（ＳＲ３９９ＬＶ、Ｓａｒｔｏｍｅｒ  Ｃｏｒｐｏｒａｔｉｏｎから得た）、０．３ｇのＩＲＧＡＣＵＲＥ  ３７９（２−（４−メチルベンジル）−２−（ジメチルアミノ）−１−（４−モルホリノフェニル）ブタン−１−オン）、０．１ｇのＩＲＧＡＣＵＲＥ  ８１９（ビス（２，４，６−トリメチルベンゾイル）−フェニルホスフィンオキシド）、０．３５ｇのＩＲＧＡＣＵＲＥ  １２７（２−ヒドロキシ−１−｛４−［４−（２−ヒドロキシ−２−メチル−プロピオニル）−ベンジル］−フェニル｝−２−メチル−プロパン−１−オン）、０．０２ｇのＩＲＧＡＳＴＡＢ  ＵＶ１０（缶内の窒素酸化物系安定化剤）を混合することによって、１３重量％のカーボンコーティングされた鉄磁気粒子を含むインク１０ｇを調製した。得られた混合物をガラス瓶に入れ、８５℃で２時間撹拌した。
【００３９】
このようにして調製したインク滴を紙の上に置き、インクでコーティングされた紙を、水銀Ｄ球を取り付けた６００Ｗ  Ｆｕｓｉｏｎｓ  ＵＶ  Ｌｉｇｈｔｈａｍｍｅｒランプの下をベルト速度３２フィート／分で通すことによって硬化させた。液滴の表面に膜が張っているのが視認され、これは硬化が起こったことを示している。
【００４０】
磁気ＵＶ硬化性インクの硬化した液滴がついた紙は、磁気によって引き寄せられ、このことは、
インクの製造および硬化のプロセスが、磁気インクに匹敵するものであり、カーボンコーティングされた磁気粒子が、硬化後にも磁気特性を維持していることを示している。
【００４１】
（実施例ＩＩＩ）
実施例ＩＩのプロセスを繰り返すが、但し、カーボンコーティングされた鉄ナノ粒子の平均粒径は２５ｎｍではなく５ｎｍであり、これらの粒子は超常磁性である。インクは磁気に引き寄せられるが、磁気が除去されると、その磁化も失われるであろうと考えられる。
【００４２】
（実施例ＩＶ）
実施例ＩＩのプロセスを繰り返すが、但し、カーボンコーティングされたナノ粒子は、鉄のコアではなくコバルトのコアを有している。同様の結果が観察されるであろうと考えられる。
【００４３】
（実施例Ｖ）
実施例ＩＩのプロセスを繰り返すが、但し、カーボンコーティングされたナノ粒子は、鉄のコアではなく、ＭｎＢｉのコアを有している。同様の結果が観察されるであろうと考えられる。
【００４４】
（実施例ＶＩ）
実施例ＩＩのプロセスを繰り返すが、但し、カーボンコーティングされたナノ粒子は、鉄のコアではなく、鉄−ニッケルのコアを有している。同様の結果が観察されるであろうと考えられる。
【００４５】
（実施例ＶＩＩ）
８．５８ｇのプロポキシル化ネオペンチルグリコールジアクリレート（Ｓａｒｔｏｍｅｒ  ＳＲ  ９００３）、１．６５ｇのアミン修飾されたポリエーテルアクリレート（ＢＡＳＦ  ＰＯ  ８３  Ｆ）、０．５５ｇの２−ベンジル  ２−ジメチルアミノ  １−（４−モルホリノフェニル）ブタノン−１（ＢＡＳＦ  ＩＲＧＡＣＵＲＥ  ３６９）を混合し、赤色染料の代わりに、１．２ｇのＮａｎｏｓｈｅｌ  Ｃｏｒｐｏｒａｔｉｏｎから入手可能な平均粒径が２８ｎｍのカーボンコーティングされたコバルトナノ粒子に置き換えることによって、米国特許第７，７５４，７７９号のインク実施例１に記載されるようにＵＶ硬化性インクを調製する。転相インクジェットプリンタから吐出させるのに適した磁気紫外線硬化性インクが得られ、ＭＩＣＲ検出器（例えば、自動化されたチェック処理）および他の磁気インク検出器で検出可能なものによって読み取り可能な画像が得られるだろうと考えられる。
【００４６】
（実施例ＶＩＩＩ）
放射線硬化性ゲルＵＶインクを以下のように調製する。１０ｇの実施例ＩＩのパートＡから得られた１５％磁気鉄ナノ粒子インク濃縮物を、０．３ｇのＩＲＧＡＣＵＲＥ  ３７９、０．１ｇのＩＲＧＡＣＵＲＥ  ８１９、０．３５ｇのＩＲＧＡＣＵＲＥ  １２７、０．０２ｇのＩＲＧＡＳＴＡＢ  ＵＶ１０、０．９１ｇの米国出願第１２／７６５，１４８号の実施例３に記載されるように調製され、以下の式を有するゲル化剤と、
【化２４】
2012193355.tif 000025
０．６２ｇのＵＮＩＬＩＮ  ３５０ワックス（Ｂａｋｅｒ  Ｐｅｔｒｏｌｉｔｅから入手可能）と混合した。得られた混合物をガラス瓶に入れ、８５℃で２時間撹拌する。このプロセスによって、１２重量％のカーボンコーティングされた鉄ナノ粒子を含む硬化性ゲルＵＶ磁気インク１０．８ｇが得られるだろうと考えられる。
【００４７】
（実施例ＩＸ）
米国特許第７，１５３，３４９号の実施例ＩＩに記載されるように、プロポキシル化ネオペンチルグリコールジアクリレート（ＳＲ９００３）、アミン修飾されたポリエーテルアクリレート（ＰＯ  ９４Ｆ）、ＩＲＧＡＣＵＲＥ  ３６９、ＤＡＲＯＣＵＲ  ＩＴＸ、ＩＲＧＡＣＵＲＥ  ８１９、以下の式を有するゲル化剤、
【化２５】
2012193355.tif 000026
および
【化２６】
2012193355.tif 000027
を含む放射線硬化性ゲルＵＶインクを調製する。しかし、元の原稿に記載されている青色顔料の代わりに、所定量のカーボンコーティングされた鉄顔料粒子（平均粒径２５ｎｍ、Ｎａｎｏｓｈｅｌ  Ｃｏｒｐｏｒａｔｉｏｎから入手可能）に置き換える。カーボンコーティングされたナノ粒子の量は、１０％のカーボンコーティングされたナノ粒子を含むインクを与えるような量である。転相インクジェットプリンタから吐出させるのに適した磁気紫外線硬化性インクが得られ、ＭＩＣＲ検出器（例えば、自動化されたチェック処理）および他の磁気インク検出器で検出可能なものによって読み取り可能な画像が得られるだろうと考えられる。
【００４８】
（実施例Ｘ）
米国特許第７，７１４，０４０号の実施例Ａに記載されているように、６．３２重量％の下式の化合物
【化２７】
2012193355.tif 000028
〔式中、−Ｃ３４Ｈ５６＋ａ−は、不飽和部および環状基を含んでいてもよい分岐アルキレン基をあらわし、ａは、０、１、２、３、４、５、６、７、８、９、１０、１１または１２の整数であり、ｎは１であり、下式の異性体
【化２８】
2012193355.tif 000029
を含み、ｎ＝１である〕、２重量％のイソプロピル−９Ｈ−チオキサンテン−９−オン（ＩＴＸ、ＢＡＳＦ  Ｃｏｒｐｏｒａｔｉｏｎから得た）、３重量％のα−アミノケトン（ＩＲＧＡＣＵＲＥ  ３７９）、３重量％のＩＲＧＡＣＵＲＥ  ２９５９、０．２重量％のＩＲＧＡＳＴＡＢ  ＵＶ１０、７７．９８重量％のプロポキシル化ネオペンチルグリコールジアクリレート（ＳＲ９００３、Ｓａｒｔｏｍｅｒ）、７．５重量％の青色顔料分散物の代わりに、７．５重量％の実施例ＩＩのインクで調製した磁気顔料分散物を含む放射線硬化性インクを調製する。
【００４９】
転相インクジェットプリンタから吐出させるのに適した磁気紫外線硬化性インクが得られ、ＭＩＣＲ検出器（例えば、自動化されたチェック処理）および他の磁気インク検出器で検出可能なものによって読み取り可能な画像が得られるだろうと考えられる。
【００５０】
（実施例ＸＶＩ）
米国特許第７，６２５，９５６号の実施例Ｉに記載されるように調製した、下式の７．５重量％アミドゲル化剤
【化２９】
2012193355.tif 000030
を、７０．８重量％のプロポキシル化ネオペンチルグリコールジアクリレート（ＳＲ９００３）、３．０重量％のＩＲＧＡＣＵＲＥ（登録商標）３７９、２．０重量％のイソプロピル−９Ｈ−チオキサンテン−９−オン（ＤＡＲＯＣＵＲ（登録商標）ＩＴＸ、ＢＡＳＦ）、１．０重量．％のＩＲＧＡＣＵＲＥ（登録商標）８１９、３．５重量％のＩＲＧＡＣＵＲＥ（登録商標）１２７、０．２重量％のＩＲＧＡＳＴＡＢ（登録商標）ＵＶ１０と混合し、９０℃で１時間撹拌する。実施例ＩＩのインクで調製した１２重量％の磁気顔料分散物溶液を撹拌し、これに上で得られた溶液を、これも９０℃で滴下する。このようにして調製したインクを９０℃でさらに１時間撹拌した。転相インクジェットプリンタから吐出させるのに適した磁気紫外線硬化性インクが得られ、ＭＩＣＲ検出器（例えば、自動化されたチェック処理）および他の磁気インク検出器で検出可能なものによって読み取り可能な画像が得られるだろうと考えられる。